"-テレフタル酸と、8個より多い炭素原子を含む少なくとも1種の脂肪族ジアミンとの縮合から生じる繰り返し単位を含む少なくとも1種の半芳香族ポリアミド;-少なくとも1種の充填剤;-ポリマー組成物Cの全重量に基づいて、0.1~35重量の少なくとも1種の白色顔料を含有するポリマー組成物Cを含む物品であって、前記物品の色は、ASTME308-08に従って測定した場合、CIE1976L、a,b色空間において少なくとも70の明度Lを有する物品。前記少なくとも1種の脂肪族ジアミンが、12個未満の炭素原子を含む、請求項1に記載の物品。前記半芳香族ポリアミドが、PA9T、PA10T、PA11T、PA12Tおよびそれらの混合物からなる群から選択される、請求項1または2に記載の物品。前記ポリマー組成物Cが、前記ポリマー組成物Cの全重量に基づいて、少なくとも40重量の半芳香族ポリアミドを含む、請求項1~3のいずれか一項に記載の物品。前記ポリマー組成物Cが、前記ポリマー組成物Cの全重量に基づいて、少なくとも20重量の少なくとも1種の充填剤を含む、請求項1~4のいずれか一項に記載の物品。前記ポリマー組成物Cが、前記ポリマー組成物Cの全重量に基づいて、少なくとも1重量の少なくとも1種の白色顔料を含む、請求項1~5のいずれか一項に記載の物品。前記少なくとも1種の充填剤が、ガラス繊維である、請求項1~6のいずれか一項に記載の物品。前記少なくとも1種の白色顔料が、二酸化チタン、硫酸バリウム、および硫化亜鉛、ならびにそれらの混合物から選択される、請求項1~7のいずれか一項に記載の物品。汚染試験法の汚染等級スケールで1の耐汚染等級を有する、請求項1~8のいずれか一項に記載の物品。射出成形物品、押出成形物品、造形物品、コーティング物品または鋳造物品である、請求項1~9のいずれか一項に記載の物品。電子装置筐体である、請求項1~10のいずれか一項に記載の物品。携帯電話筐体、携帯情報端末筐体、ラップトップコンピュータ筐体、タブレットコンピュータ筐体、グローバルポジショニングシステムレシーバ筐体、携帯ゲーム機筐体、ラジオ筐体、カメラ筐体またはカメラ付属品筐体である、請求項11に記載の電子装置筐体。物品に非汚染性を与える方法であって、前記物品の製造のために、テレフタル酸と、8個より多い炭素原子を含む脂肪族ジアミンとの縮合から生じる繰り返し単位を含む半芳香族ポリアミドを使用する工程を含む、方法。前記物品が、射出成形物品、押出成形物品、造形物品、コーティング物品または鋳造物品である、請求項13に記載の方法。前記物品が、携帯電話筐体、携帯情報端末筐体、ラップトップコンピュータ筐体、タブレットコンピュータ筐体、グローバルポジショニングシステムレシーバ筐体、携帯ゲーム機筐体、ラジオ筐体、カメラ筐体またはカメラ付属品筐体からなる群から選択される、請求項13または14に記載の方法。本発明による物品は、卓越した非汚染性を示す。より正確には、本発明による物品は、以下に記載される汚染試験方法StainTestMethodの汚染等級スケールStainRatingScaleで1の耐汚染等級を有する。本明細書において汚染性は、材料に浸透する汚染剤により生じた着色を意味する。多くの場合、汚染は、熱および水分により影響され得、下にある材料と結合するのに十分な反応性になり得る。極度の熱は、そうでなければ除去可能な汚染上で化学反応を引き起こし、それを除去することが不可能な化合物に変え得る。汚染剤は、それと接触する材料を汚染させる任意の剤を意味することが意図される。典型的には、汚染剤は、少なくとも1種の染料または顔料を含む。染料と顔料の両方ともは、それらが、光の一部の波長を優先的に吸収および反射するので、着色されているように見える。典型的な汚染剤には、すなわち、化粧品口紅、リップグロス、リップライナー、リッププランパー、リップクリーム、ファンデーション、パウダー、ほお紅など、合成または天然着色料ソフトドリンク、コーヒー、赤ワイン、食品中に見られるものなど、染料および顔料染色された繊維製品および皮革中に見られるものなどが含まれる。物品本発明による物品は、ASTME308-08に従って測定した場合、CIE1976L、a,b色空間において少なくとも70の明度Lを有する。物品の色、特に輝度を測定するために用いる手順は、以下に詳述される。明度Lは、白色蛍光F2光源、10°オブザーバ、10nm波長間隔、360~700nmのスペクトル範囲、およびASTME308-08の表5.2722頁を用いる帯域補正によるD/8光学幾何配置を用いて、CE7000GretagMacbeth分光光度計を用いて決定した。値は、CIELab座標上で測定した。CIELABの3座標は、色の明度L=0は、黒をもたらし、L=100は、拡散白diffusewhiteを示す;スペキュラホワイトspecularwhiteは、より高くてもよい、赤と緑との間のその位置a、負の値は緑を示し、正の値は赤を示すおよび黄と青との間のその位置b負の値は青を示し、正の値は黄を示すを表す。本発明による物品は、好ましくは少なくとも72、より好ましくは少なくとも74、なおより好ましくは少なくとも76、さらにより好ましくは少なくとも78、最も好ましくは少なくとも80の明度Lを有する。本発明による物品は、1つ以上の部分から構成されていてもよい。物品の少なくとも一部分は、ポリマー組成物Cを含む。第1の特定の実施形態において、本発明による物品は、電子装置筐体、より特には携帯用電子機器筐体である。携帯用電子機器によって、便利に輸送され、様々な位置で使用されるように設計される電子機器が意味される。携帯用電子機器の代表例には、携帯電話、携帯情報端末、ラップトップコンピュータ、タブレットコンピュータ、ラジオ、カメラおよびカメラ付属品、時計、計算機、音楽プレーヤー、グローバルポジショニングシステムレシーバ、携帯ゲーム機、ハードドライブおよび他の電子記憶装置などが含まれる。携帯用電子機器筐体によって、機器のカバー、骨格などが意味される。筐体は、単一の物品であっても、2つ以上の構成要素を備えていてもよい。骨格によって、機器の他の要素、例えば、電子機器、マイクロプロセッサ、スクリーン、キーボードおよびキーパッド、アンテナ、電池ソケットなどがその上に取り付けられる構造用要素が意味される。骨格は、電話の外部から見えないまたは部分的に見えるだけである内部要素であってもよい。筐体は、衝撃、ならびに環境作用物質例えば、液体、塵埃などからの損傷から機器の内部要素に対して保護を与え得る。カバーなどの筐体要素は、スクリーンおよび/またはアンテナなどの機器の外部への露出を有するある種の要素の衝撃に対して実質的または主たる構造的支持も与え得る。このような筐体の例には、限定されるものではないが、携帯電話筐体、携帯情報端末筐体、ラップトップコンピュータ筐体、タブレットコンピュータ筐体、グローバルポジショニングシステムレシーバ筐体、携帯ゲーム機筐体、ラジオ筐体、カメラ筐体、カメラ付属品筐体などが含まれる。好ましい実施形態において、本発明の筐体は、携帯電話筐体である。携帯電話筐体によって、携帯電話のバックカバー、フロントカバー、アンテナ筐体、および/または骨格の1つ以上が意味される。筐体は、前述の1つ以上を組み入れている単一物品であってもよい。骨格によって、その上に携帯電話の他の要素、例えば、電子機器、スクリーン、電池ソケットが取り付けられる構造用要素が意味される。骨格は、電話の外部から見えないまたは部分的にのみ見える内部要素であってもよい。本発明による物品、特に携帯用電子機器のための筐体は、任意の適切な溶融処理方法を用いて本組成物から作られる。特に、本発明による物品は、射出成形物品、押出成形物品、造形物品、コーティング物品または鋳造物品であってもよい。射出成形は、好ましい方法である。第2の特定の実施形態において、本発明による物品は、-http://en.wikipedia.org/wiki/Home_appliance家庭用電気製品または家庭用機械、例えば、冷蔵庫、冷凍庫、ブレンダー、缶切り、コーヒーメーカー、電子レンジ、対流式オーブン、ミキサー、ストーブ、洗濯機、皿洗い機、ごみ圧縮機などのような電器製品;-キッチンまたは他の食物準備区域、浴室または洗面所、および一般に作業室における水平作業面に関するカウンター;-キャビネット、椅子、テーブルなどのような家具から選択される。半芳香族ポリアミド本発明による半芳香族ポリアミドは、テレフタル酸と、8個より多い炭素原子を含む少なくとも1種の脂肪族ジアミンとの縮合から生じる繰り返し単位Rを含む。繰り返し単位Rは、有利にはテレフタル酸と、8個より多い炭素原子を含む少なくとも1種の脂肪族ジアミンとの縮合から得られる。好ましくは、それらは、テレフタル酸と、14個未満の炭素原子、より好ましくは13個未満の炭素原子、さらにより好ましくは12個未満の炭素原子を含む少なくとも1種の脂肪族ジアミンとの縮合から得られる。優れた結果は、9、10または11個の炭素原子を含む1種以上の脂肪族ジアミンを用いる場合に得られる。8個より多い炭素原子を含む適切な脂肪族ジアミンには、限定されるものではないが、1,8-オクタンジアミン、1,9-ノナンジアミン、2-メチル-1,8-オクタンジアミン、1,10-デカンジアミン、1,12-ドデカンジアミン、2,2,4-トリメチル-1,6-ヘキサンジアミン、2,4,4-トリメチル-1,6-ヘキサンジアミンおよび5-メチル-1,9-ノナンジアミンが含まれ;それはまた、脂環式ジアミン、例えば、メチルシクロヘキサンジアミンおよびイソホロンジアミンであってもよい。8個より多い炭素原子を有する脂肪族ジアミンは、好ましくはC9~C14ジアミン、より好ましくはC9~C12ジアミンである。特定の実施形態において、8個より多い炭素原子を有する脂肪族ジアミンは、C9ジアミンである。このような場合、ジアミンは、1,9-ノナンジアミンNDAおよび/または2-メチル-1,8-オクタンジアミンMODAであってもよい。2-メチル-1,8-オクタンジアミンMODAは、ジアミンの全モル数に基づいて、0~50モルで存在し得る。8個より多い炭素原子を有する脂肪族ジアミンが、NDAとMODAのミックスである場合、そのモル比[NDA:MODA]は、有利には少なくとも1、好ましくは少なくとも2、より好ましくは少なくとも3、さらにより好ましくは少なくとも4からなり;その外に、それは、有利には最大限9、好ましくは最大限7、より好ましくは最大限6からなる。優れた結果は、本発明ポリアミドが、-約1.5または5.6のモル比[NDA:MODA]の1,9-ノナンジアミンと2-メチル-1,8-オクタンジアミンの混合物から本質的になるジアミン成分a、および-テレフタル酸から本質的になるジカルボン酸成分bから本質的になった場合に、得られた。好ましいポリアミドは、PA9T、PA10TおよびPA11Tとしばしば称されるものならびにそれらの混合物である。PA9Tは、1,9-ノナンジアミンを用いて作られる場合、その繰り返し単位が以下の構造:を有するポリアミドである。PA10Tは、その繰り返し単位が以下の構造:を有するポリアミドである。PA10Tは、様々な方法で調製され得る。それは、有利にはトウゴマの実などの再生可能な原料に由来するデカンジアミンから少なくとも部分的に調製される。PA11Tは、その繰り返し単位が、以下の構造:を有するポリアミドである。本発明による半芳香族ポリアミドは、繰り返し単位R以外の繰り返し単位を含んでもよい。本発明による半芳香族ポリアミドは、1種以上のジカルボン酸と1種以上のジアミンとの縮合、および/または1種以上のアミノカルボン酸の縮合、および/または1種以上の環状ラクタムの開環重合生成物の縮合によって得られてもよい。テレフタル酸ポリアミド命名においてTと略されるに加えて、適切なジカルボン酸には、限定されるものではないが、コハク酸、グルタル酸、セバシン酸、アジピン酸、アゼライン酸、1,6-シクロヘキサンジカルボン酸、ナフタレンジカルボン酸およびイソフタル酸ポリアミド命名においてIと略されるが含まれる。好ましくは、アジピン酸は、ジ酸成分の全モル数に基づいて、最大限30モル、より好ましくは最大限20モル、さらにより好ましくは最大限10モルの量で存在する。より好ましくは、ジ酸成分は、アジピン酸を含まない。適切なジアミンには、限定されるものではないが、テトラメチレンジアミン、ヘキサメチレンジアミン、オクタメチレンジアミン、ノナメチレンジアミン、デカメチレンジアミン、ドデカメチレンジアミン、2-メチルペンタメチレンジアミン、2-メチルオクタメチレンジアミン、トリメチルヘキサメチレンジアミン、ビスp-アミノシクロヘキシルメタン、m-キシレンジアミン、およびp-キシレンジアミンが含まれる。特定の実施形態において、別の脂肪族ジアミンが、8個より多い炭素原子を含む脂肪族ジアミンに加えて用いられる。このさらなる脂肪族ジアミンは、6、7、8、9または10個の炭素原子からなっていてもよい。優れた結果は、PA6T/10Tで得られた。本発明による半芳香族ポリアミドは、半芳香族ポリアミドの全重量に基づいて、好ましくは少なくとも20重量、より好ましくは少なくとも40重量、さらにより好ましくは少なくとも50重量、なおより好ましくは少なくとも60重量、最も好ましくは少なくとも80重量の繰り返し単位Rを含む。優れた結果は、半芳香族ポリアミドが、繰り返し単位R以外の繰り返し単位を本質的に含まなかったまたはさらには完全に含まなかった場合に、得られた。1より多い半芳香族ポリアミドが、ポリマー組成物C中に存在していてもよい。このような場合、テレフタル酸と、上に詳述された8個より多い炭素原子を含む少なくとも1種の脂肪族ジアミンとの縮合から生じる繰り返し単位を含む半芳香族ポリアミドは、半芳香族ポリアミドの全重量に基づいて、少なくとも20重量、より好ましくは少なくとも40重量、さらにより好ましくは少なくとも50重量、なおより好ましくは少なくとも60重量、最も好ましくは少なくとも70重量で存在する。本発明による半芳香族ポリアミドは、有利には高い融点を有する。その融点は、好ましくは200°Cを超え、より好ましくは240°Cを超え、さらにより好ましくは280°Cを超え、最も好ましくは300°Cを超える。優れた結果は、316°Cの融点を特徴とする半芳香族ポリアミドによって得られた。本発明による半芳香族ポリアミドは、有利には高い熱たわみ温度を有する。その熱たわみ温度は、好ましくは200°Cを超え、より好ましくは250°Cを超え、さらにより好ましくは270°Cを超え、最も好ましくは290°Cを超える。優れた結果は、295°Cの熱たわみ温度を特徴とする半芳香族ポリアミドによって得られた。本発明による半芳香族ポリアミドは、有利には高い熱たわみ温度および高い融点を有するので、したがって、それは、優れた耐高温度性を特徴とする。本発明による半芳香族ポリアミドは、ポリマー組成物Cの全重量に基づいて、好ましくは少なくとも10重量、より好ましくは少なくとも20重量、なおより好ましくは少なくとも30重量、最も好ましくは少なくとも40重量の量でポリマー組成物C中に存在する。他方で、本発明による半芳香族ポリアミドは、ポリマー組成物Cの全重量に基づいて、好ましくは最大限90重量、より好ましくは最大限80重量、なおより好ましくは最大限70重量、最も好ましくは最大限60重量の量でポリマー組成物C中に存在する。優れた結果は、本発明による半芳香族ポリアミドが、ポリマー組成物Cの全重量に基づいて、約50重量でポリマー組成物C中に存在した場合に、得られた。充填剤ポリマー組成物Cは、少なくとも1種の充填剤をさらに含む。充填剤は、繊維状充填剤、粒子状充填剤およびそれらの混合物からなる群から選択され得る。このような充填剤の例には、限定されるものではないが、ガラス繊維、炭素繊維、非円形断面を有するガラス繊維、ガラスフレーク、炭素繊維、ウォラストナイト、焼成クレー、カオリンなどが含まれる。本発明の特定の実施形態において、充填剤は、好ましくは粒子状充填剤である。このような粒子状充填剤の例には、カーボンブラック、タルク、ガラスボール、ケイ酸カルシウム、メタケイ酸カルシウム、カオリン、チョーク、粉末石英、アルミナ、窒化ホウ素、ケイ酸アルミニウム、炭酸カルシウム、クレーなどが含まれる。本発明の別の特定の実施形態において、充填剤は、好ましくは繊維状充填剤である。繊維状充填剤は、強化材の長手方向に垂直に位置し、かつ断面の最長直線距離に相当する長軸を有する円形または非円形断面を有し得る。非円形断面は、長軸に対して垂直な方向で断面中最長直線距離に相当する短軸を有する。長軸の長さと短軸の長さとの比は、好ましくは約1.5:1~約6:1の間である。比は、より好ましくは約2:1~5:1の間、さらにより好ましくは約3:1~約4:1の間である。繊維強化材は、ガラス、炭素繊維、セラミック繊維または他の材料であり得る。ガラス繊維が好ましい。繊維強化材は、ガラス長繊維、チョップドストランド、ミルドガラス短繊維の形態、または当業者に知られた他の適切な形態であり得る。7~18μmの間、好ましくは9~15μmの間の繊維直径を有するガラス繊維が、本発明によって特に好ましい。本発明のさらなる特定の実施形態において、充填剤は、好ましくは粒子状と繊維状の充填剤の混合物である。好ましい実施形態において、ポリマー組成物Cは、ポリマー組成物Cの全重量に基づいて、好ましくは少なくとも20重量、より好ましくは少なくとも30重量、なおより好ましくは少なくとも40重量、最も好ましくは少なくとも45重量の充填剤を含む。他方で、ポリマー組成物Cは、ポリマー組成物Cの全重量に基づいて、好ましくは最大限80重量、より好ましくは最大限70重量、なおより好ましくは最大限60重量、最も好ましくは最大限55重量の充填剤を含む。顔料ポリマー組成物Cは、上記充填剤と異なる、ポリマー組成物Cの全重量に基づいて、0.1~35重量の少なくとも1種の白色顔料をさらに含む。白色顔料のうちで、本発明による白色顔料は、好ましくは二酸化チタン、硫酸バリウム、硫化亜鉛およびそれらの混合物から選択される。より好ましくは、白色顔料は、二酸化チタンまたは硫化亜鉛である。ポリマー組成物Cは、組成物の全重量に基づいて、有利には0.1~35重量、好ましくは1~20重量、より好ましくは2~10重量、なおより好ましくは3~8重量の少なくとも1種の白色顔料を含む。少なくとも1種の白色顔料に加えて、ポリマー組成物Cは、他の無機および有機顔料を含んでもよい。このような顔料は当業者から周知であり、特に酸化鉄顔料、酸化クロムグリーン、モリブデン酸クロム酸鉛顔料、カドミウム顔料、混合金属酸化物顔料、群青などから選択される。本発明による顔料白色顔料と他の顔料の両方ともを考慮にいれての全量は、ポリマー組成物Cの全重量に基づいて、好ましくは少なくとも0.1重量、より好ましくは少なくとも約0.5重量、さらにより好ましくは少なくとも約3重量、またはなおより好ましくは少なくとも約4重量の量で組成物C中に存在する。他方で、本発明による顔料は、組成物の全重量に基づいて、好ましくは最大限35重量、より好ましくは最大限25重量、さらにより好ましくは最大限15重量、またはなおより好ましくは最大限10重量、最も好ましくは最大限8重量の量でポリマー組成物C中に存在する。優れた結果は、顔料がポリマー組成物Cの全重量に基づいて約5重量でポリマー組成物C中に存在した場合に、得られた。任意選択の成分ポリマー組成物Cは、他の成分をさらに含んでもよい。例えば、ポリマー組成物Cは、他のポリマーをさらに含んでもよい。特に、ポリマー組成物Cは、脂肪族ポリアミド、例えば、ポリアミド6;ポリアミド6,6;ポリアミド4,6;ポリアミド6,10;ポリアミド6,12;ポリアミド11;ポリアミド12;ポリアミド9,10;ポリアミド9,12;ポリアミド9,13;ポリアミド9,14;ポリアミド9,15;ポリアミド6,16;ポリアミド9,36;ポリアミド10,10;ポリアミド10,12;ポリアミド10,13;ポリアミド10,14;ポリアミド12,10;ポリアミド12,12;ポリアミド12,13;ポリアミド12,14;ポリアミド6,14;ポリアミド6,13;ポリアミド6,15;ポリアミド6,16;ポリアミド6,13;および半芳香族ポリアミド、例えば、ポリm-キシレンアジパミドポリアミドMXD,6、ポリドデカメチレンテレフタルアミドポリアミド12,T、ポリノナメチレンテレフタルアミドポリアミド9,T、ヘキサメチレンアジパミド/ヘキサメチレンテレフタルアミドコポリアミドポリアミド6,T/6,6、ヘキサメチレンテレフタルアミドを含む、他のポリアミドをさらに含んでもよい。ポリマー組成物Cは、衝撃改質剤を任意選択によりさらに含んでもよい。好ましい衝撃改質剤には、典型的には、カルボキシル置換ポリオレフィンこれは、それに結合したカルボキシル部分を、そのポリオレフィン骨格または側鎖上のいずれかに有するを含めて、ポリアミドのために用いられるものが含まれる。カルボキシル部分によって、ジカルボン酸、ジエステル、ジカルボン酸モノエステル、酸無水物、ならびにモノカルボン酸およびエステルの1種以上などのカルボキシル基が意味される。有用な衝撃改質剤には、ジカルボキシル置換ポリオレフィンこれは、それに結合したジカルボキシル部分を、そのポリオレフィンの骨格自体または側鎖上のいずれかに有するポリオレフィンであるが含まれる。ジカルボキシル部分によって、ジカルボン酸、ジエステル、ジカルボン酸モノエステル、および酸無水物の1種以上などのジカルボキシル基が意味される。衝撃改質剤は、好ましくはエチレン/アルファ-オレフィンポリオレフィンに基づいていてもよい。1,4-ブタジエン;1,4-ヘキサジエン;またはジシクロペンタジエンなどのジエンモノマーが、任意選択によりポリオレフィンの調製に用いられてもよい。好ましいポリオレフィンには、1,4-ヘキサジエンおよび/またはジシクロペンタジエンから作られたエチレン-プロピレン-ジエンEPDMポリマー、ならびにスチレン-エチレン-ブタジエン-スチレンSEBSポリマーが含まれる。当業者によって理解されるように、衝撃改質剤は、それに結合した1つ以上のカルボキシル部分を有していても、有していなくてもよい。カルボキシル部分は、不飽和カルボキシル含有モノマーと共重合させることによって、ポリオレフィンの調製の間に導入され得る。エチレンと無水マレイン酸モノエチルエステルとのコポリマーが好ましい。カルボキシル部分はまた、不飽和化合物含有カルボキシル部分、例えば、酸、エステル、ジ酸、ジエステル、酸エステル、または無水物をポリオレフィンにグラフトすることによって導入されてもよい。好ましいグラフト剤は、無水マレイン酸である。好ましい衝撃改質剤は、無水マレイン酸でグラフトされたEPDMポリマー、例えば、Royaltuf498であり、これは、Chemturaから市販されている。ポリオレフィンポリエチレン、ポリプロピレンなどのブレンド、および不飽和化合物含有カルボキシル部分でグラフトされているポリオレフィンを有するEPDMポリマーが、衝撃改質剤として用いられてもよい。改質衝撃剤は、組成物の全重量に基づいて、0~約20重量パーセント、好ましくは約3~約20重量パーセント、より好ましくは約5~約15重量パーセントで組成物中に存在する。ポリマー組成物Cは、さらなる添加剤、例えば、紫外線安定剤、熱安定剤、酸化防止剤、加工助剤、潤滑剤、難燃剤、および/または導電性添加剤カーボンブラックおよびカーボンナノフィブリルなどをさらに任意選択により含んでもよい。好ましい実施形態において、ポリマー組成物Cは、ポリマー組成物Cの全重量に基づいて、-テレフタル酸と、8個より多い炭素原子を含む少なくとも1種の脂肪族ジアミンとの縮合から生じる繰り返し単位を含む、好ましくは少なくとも30重量、より好ましくは少なくとも40重量の少なくとも1種の半芳香族ポリアミド;-好ましくは少なくとも20重量、より好ましくは少なくとも30重量の少なくとも1種の充填剤;-0.1~35重量、より好ましくは2~10重量の少なくとも1種の白色顔料を含む。本発明のさらなる実施形態は、物品に非汚染性を与える方法であって、前記物品の製造のために、テレフタル酸と8個より多い炭素原子を含む脂肪族ジアミンとの縮合から生じる繰り返し単位を含む半芳香族ポリアミドを使用する工程を含む方法に関する。このような物品は、射出成形物品、押出成形物品、造形物品、コーティング物品または鋳造物品であり得る。例えば、このような物品は、携帯電話筐体、携帯情報端末筐体、ラップトップコンピュータ筐体、タブレットコンピュータ筐体、グローバルポジショニングシステムレシーバ筐体、携帯ゲーム機筐体、ラジオ筐体、カメラ筐体またはカメラ付属品筐体からなる群から選択され得る。その非汚染性のために物品の製造において好ましく用いられる半芳香族ポリアミドは、PA9T、PA10T、PA11Tまたはそれらの混合物であり得る。特に、本発明は、物品に非汚染性を与える方法であって、前記物品の製造のためにPA9T、PA10T、PA11Tまたはそれらの混合物を含む組成物を使用する工程を含む方法に関する。本出願人は、驚くべきことに、物品の製造におけるこのような組成物の使用により、外部汚染剤に晒された場合にそれらの汚染性が劇的に減少することを見出した。参照により本明細書に組み込まれる、いずれかの特許、特許出願、および刊行物の開示が、用語を不明瞭にさせ得る程度に本出願の記載と矛盾する場合、本記載が優先するものとする。化粧品を汚染剤として用いた。より正確には、化粧品は、MaybellineBlush10RomanticPlumほお紅であった。この汚染剤を、種々の材料から作られた様々な0.3cm厚さの成形プラークで試験した:PA6,6:Zytel登録商標101E.I.duPontdeNemoursandCompanyにより商品化されたPA6T/6,6:AMODEL登録商標A-4122LWH905SOLVAYADVANCEDPOLYMERS,L.L.C.により商品化されたPA6T/6I/6,6:AMODEL登録商標A-1133NLWH505SOLVAYADVANCEDPOLYMERS,L.L.C.により商品化されたPA10,10:ShandongDongchenEngineeringPlasticCo,Ltd.から市販されているPA10,12:ShandongDongchenEngineeringPlasticCo,Ltd.から市販されているPA9T:C9脂肪族ジアミンとテレフタル酸との縮合により得られたポリマーKurarayにより供給されるPA10T:Vicnyl700Kingfaにより商品化されたガラス繊維:CSG3PA-820Nitoboにより商品化された着色顔料:顔料の混合物を色合わせに用いた。白色顔料I:硫化亜鉛:Sachtolith登録商標HD-LSachtlebenChemieGmbHから商品化された白色顔料II:二酸化チタン:R-105DupontTitaniumTechnologiesにより商品化されたタルク:Steamic登録商標OOSTalcdeLuzenacFranceより商品化された皮脂:SyntheticsebumScientificServicesにより商品化された汚染試験方法プラークの色を測定し、特に試料の明度Lを、上に詳述したとおりに、白色蛍光F2光源および10°オブザーバを用いて、CE7000GretagMacBeth分光光度計を用いて決定した。以下の試験手順を用いて、本発明の実施例の耐汚染性能を決定し、この試験方法は、化粧をしている人が携帯電話で話をする際に、プラスチック製携帯電話部品に着色剤を取り込み得ることによる、実生活で起こり得る汚染性の方法をシミュレートする。合成フェイスオイル皮脂を用いて、染料用の可能な担体または溶媒をシミュレートした。汚染剤の混合物を、皮脂を液体になるまで加熱し、次いで、3部の加熱された皮脂を1部の化粧品に混合し、最後にこの混合物を加熱して、流動性を維持することによって調製する。調製した汚染剤混合物を、綿棒で成形プラークの表面に塗布する。このプラークを、環境室中に65°Cおよび90湿度で24時間置く。次いで、成形プラークを室温に置き、その後、それらの表面をイソプロピルアルコールで拭く。清浄にされると直ちに、プラークを最終的に汚染性について検査する。検査工程は、上に詳述したとおりの、明度Lの測定を含む。測定した初期のLと汚染処理後に測定したLの差を計算する。汚染等級スケール:汚染は、以下の標準によって分類することができる:1=汚染なし=ΔL≦0.52=中程度汚染=0.5<ΔL<53=重度汚染=ΔL>5言い換えれば、汚染等級1は、優れており、良好な耐汚染性を示すが、3は、不良等級であり、重度汚染の持続を示す。基材が適当な耐汚染性を有すると考えるためには、上記汚染等級スケールで1の等級を有するべきである。"